(57)【要約】【課題】  １液で自由に立体的な模様や形状を作ることができ、その形状が乾燥後も持続し、簡単にネイルアート等を楽しむことができる水性美爪料組成物を提供する。【解決手段】  少なくともアクリル樹脂エマルションと、増粘剤と、体質材とを含有することを特徴とする水性美爪料組成物。【選択図】図１
2014074023.tif 000002
【特許請求の範囲】
【請求項１】
少なくともアクリル樹脂エマルションと、増粘剤と、体質材とを含有することを特徴とする水性美爪料組成物。
【請求項２】
前記増粘剤が粘土鉱物であり、前記体質材が樹脂粉末であることを特徴とする請求項１に記載の水性美爪料組成物。
【請求項３】
前記アクリル樹脂エマルションを固形分で３〜５０質量％、前記増粘剤を０．００１〜２質量％、前記体質材を７〜４５体積％含有することを特徴とする請求項１又は２に記載の水性美爪料組成物。
【請求項４】
２５℃における、ずり速度３．８３(ｓ−１)の粘度が１０００〜２００００(ｍＰａ・ｓ)であることを特徴とする請求項１〜３の何れか一つに記載の水性美爪料組成物。
【請求項５】
前記アクリル樹脂エマルションとしてガラス転移温度が５０℃以上のもの含むことを特徴とする請求項１〜４の何れか一つに記載の水性美爪料組成物。
【請求項６】
更に、成膜助剤を含むことを特徴とする請求項１〜５の何れか一つに記載の水性美爪料組成物。
【請求項７】
１液であることを特徴とする請求項１〜６の何れか一つに記載の水性美爪料組成物。
【発明の詳細な説明】
【技術分野】
【０００１】
本発明は、立体的な模様、形状を簡単に作ることができる水性美爪料組成物に関し、更に詳しくは、１液で自由に立体的な模様や形状を作ることができ、その形状が乾燥後も持続し、簡単にネイルアート等の化粧を楽しむことができる水性美爪料組成物に関する。
【背景技術】
【０００２】
従来より、ネイルアート等において立体的な模様や飾りをつけるために様々な方法が採られている。
一般に、立体的な石や樹脂製の飾りを爪などにつける方法としては、ネイルエナメル用のトップコートや接着樹脂等を用いて固着させる方法が知られている。
しかしながら、立体的な石等を貼り付ける方法では、接着させる樹脂が乾く前に素早く作業しなければならず、また、ピンセット等を用いた難しい作業が必要となり、さらにアートをするために様々な大きさのものをそろえなければならないものであった。
【０００３】
また、アクリルネイル(スカルプチュアネイル)の技術(例えば、特許文献１参照)を使用し、アクリル樹脂パウダーとアクリルモノマーリキッドを混合した常温硬化組成物で立体的な飾りを作ることも行われている。
しかしながら、上記特許文献１記載のようなアクリルネイル組成物は、アクリルモノマーを使用するため健康面や安全面で問題があり、しかも、アクリルモノマーリキッドとアクリル樹脂パウダーを混合するため高度な技術が必要となるものであった。
【０００４】
更に、立体造膜成分として粘着性合成樹脂エマルションを含む水性インキ組成物が収容されている筆記具を用いて、立体状の筆跡を形成することができる筆記具（例えば、特許文献２参照)が知られている。
一方、爪に立体的な装飾を施す方法としては、ポリ塩化ビニルペーストを型に流し込んで成形する方法（例えば、特許文献３参照）や、可視光硬化樹脂を透明な型に嵌め込んで成形し可視光を照射して硬化させる方法（例えば、特許文献４参照）などが知られている。
しかしながら、上記特許文献２〜４に開示される各技術では、１液で自由に立体的な模様や形状を作ることができず、簡単にネイルアート等を楽しむことができない点に課題があるものである。
【０００５】
他方、有機バインダーとしての水系エマルジョンに貝殻の微粉末を配合した無臭で安全なマニキュア液組成物（例えば、特許文献５参照）が知られているが、このマニキュア液組成物によって、立体的な装飾を施すことについては全く記載も示唆もないものである。
また、粘土鉱物を含む高粘度のネイルワニス組成物（例えば、特許文献６参照）が知られているが、この組成物は有機溶剤を使用し臭気の強いものであって、かつ、均一で滑らかな塗膜の形成ができるものであり、立体的な模様や形状を作るには不適である。
更に、粘土鉱物系ゲル化剤と水性エマルジョンポリマーを特殊な分散機で混合した水性美爪料組成物（例えば、特許文献７参照）が知られているが、この水性美爪料組成物は、塗膜の均一性に優れ、化粧持ちと光沢に優れたものであって、立体的な装飾を施すことは記載も示唆もされていないものである。
【先行技術文献】
【特許文献】
【０００６】
【特許文献１】特開昭５５−１０８３０９号公報（特許請求の範囲、実施例等）
【特許文献２】特開２００８−２４７０３６号公報（特許請求の範囲、実施例等）
【特許文献３】実用新案登録第３１６６６３２号公報（実用新案登録請求の範囲、図面）
【特許文献４】特開２００１−３９８３１号公報（特許請求の範囲、実施例等）
【特許文献５】特開２０１０−１９５６８９号公報（特許請求の範囲、実施例等）
【特許文献６】特開２００７−２１７４１１号公報（特許請求の範囲、実施例等）
【特許文献７】特開２０００−２６２４０号公報（特許請求の範囲、実施例等）
【発明の概要】
【発明が解決しようとする課題】
【０００７】
本発明は、上記従来技術の課題等に鑑み、これを解消しようとするものであり、１液で自由に立体的な模様や形状を作ることができ、その形状が乾燥後も持続し、簡単にネイルアート等を楽しむことができる水性美爪料組成物を提供することを目的とする。
【０００８】
本発明者らは、上記従来の課題等に鑑み、鋭意研究を行った結果、少なくとも特定の樹脂エマルションと、増粘剤と、体質材とを含有する水性美爪料組成物を組成することで、乾燥後も立体形状を維持する水性美爪料組成物が得られることを見出し、本発明を完成するに至ったのである。
【課題を解決するための手段】
【０００９】
すなわち、本発明は、次の（１）〜（７）に存する。
（１）  少なくともアクリル樹脂エマルションと、増粘剤と、体質材とを含有することを特徴とする水性美爪料組成物。
（２）  前記増粘剤が粘土鉱物であり、前記体質材が樹脂粉末であることを特徴とする上記（１）に記載の水性美爪料組成物。
（３）  前記アクリル樹脂エマルションを固形分で３〜５０質量％、前記増粘剤を０．００１〜２質量％、前記体質材を７〜４５体積％含有することを特徴とする上記（１）又は（２）に記載の水性美爪料組成物。
（４）  ２５℃における、ずり速度３．８３(ｓ−１)の粘度が１０００〜２００００(ｍＰａ・ｓ)であることを特徴とする上記（１）〜（３）の何れか一つに記載の水性美爪料組成物。
（５）  前記アクリル樹脂エマルションとしてガラス転移温度が５０℃以上のものを含むことを特徴とする上記（１）〜（４）の何れか一つに記載の水性美爪料組成物。
（６）  更に、成膜助剤を含むことを特徴とする上記（１）〜（５）の何れか一つに記載の水性美爪料組成物。
（７）  １液であることを特徴とする上記（１）〜（６）の何れか一つに記載の水性美爪料組成物。
【発明の効果】
【００１０】
本発明によれば、１液で自由に立体的な模様や形状を作ることができ、その形状が乾燥後も持続し、簡単にネイルアート等を楽しむことができる水性美爪料組成物が提供される。
【図面の簡単な説明】
【００１１】
【図１】本発明の水性美爪料組成物を充填した塗布具の形態の一例（以下、塗布具１）を示す部分縦断面図である。
【図２】（ａ）〜（ｃ）は、本発明の水性美爪料組成物を充填した塗布具１の先軸部分の構造の側断面図、半断面の平面図及び先端からの軸方向の図である。
【図３】（ａ）〜（ｃ）は、本発明の水性美爪料組成物を充填した細線描画に好適な塗布具の形態の一例（以下、塗布具２）を示す各分解図の（ａ）平面図、（ｂ）正面図、（ｃ）縦断面図である。
【図４】（ａ）〜（ｅ）は、本発明の水性美爪料組成物を充填した塗布具２の組立外形図の（ａ）平面図、（ｂ）正面図、（ｃ）縦断面図、（ｄ）左側面図、（ｅ）右側面図である。
【図５】本発明の水性美爪料組成物を充填した塗布具２の分解斜視図である。
【発明を実施するための形態】
【００１２】
以下に、本発明の実施形態を詳しく説明する。
本発明の水性美爪料組成物は、少なくともアクリル樹脂エマルションと、増粘剤と、体質材とを含有することを特徴とするものである。
【００１３】
本発明に用いるアクリル樹脂エマルションは、立体形状を形成する目的で含有するものである。
用いることができるアクリル樹脂エマルションとしては、例えば、アクリル酸アルキル共重合体エマルション、アクリル酸エステル−メタクリル酸エステル共重合体エマルション、アクリル酸アルキル・スチレン共重合体エマルションなどが挙げられる。
具体的なアクリル酸アルキル共重合体エマルションとしては、ＳＥ−２６９６Ｆ（大成ファインケミカル社製）、アクリル酸アルキル・スチレン共重合体エマルションとしては、ＪＯＮＣＲＹＬ３５２、５３８Ｊ、７６４０、７６４１，６３１，７９０，７８０，７６１０（ＢＡＳＦ社製）、ＳＥ−８１０Ａ、８４１Ａ、ＳＥ−９５３Ａ−２、ＳＥ−１６５８Ｆ（大成ファインケミカル社製）、マーポゾールＣ−１(松本油脂製薬社製)などを挙げることができ、これらは少なくとも１種（各単独で、２種以上混合して）用いることができる。
これらのアクリル樹脂エマルションにおいて、乾燥後の硬さや形状維持の点から、ガラス転移温度（Ｔｇ）が５０℃以上のもの、好ましくは、６０〜１００℃のものを用いることが望ましい。なお、本発明（後述する実施例を含む）において、「ガラス転移温度（Ｔｇ）」とは、非晶質固体を加熱した場合に、低温では結晶なみに堅く流動性がなかった固体が、ある狭い温度範囲で急速に剛性と粘度が低下し流動性が増す温度(ガラス転移が起きる温度)を意味するものである。
【００１４】
これらのアクリル樹脂エマルションの含有量は、水性美爪料組成物全量に対して、固形分で３〜５０質量％（以下、単に「％」という）、好ましくは、５〜５０％、更に好ましくは、５〜３５％、特に好ましくは、１０〜３０％含有することが望ましい。
この含有量が３％未満では、立体形状を作るだけの樹脂分が得られず、一方、５０％超過では、他の成分を配合することが困難となることや、保存時および使用時の水分揮発等による物性変化が大きくなり、好ましくない。
【００１５】
本発明に用いる増粘剤は、粘性を付与させる目的で含有するものである。
用いることができる増粘剤としては、例えば、合成スメクタイトやベントナイトなどの粘土鉱物、天然多糖類、アクリルポリマーなどの少なくとも１種が挙げられる。
具体的な合成スメクタイトとしては、ルーセンタイトＳＷＮ(コープケミカル社製)、ベントナイトとしては、ベンゲルＦＷ(株式会社ホージュン社製)、天然多糖類としてはキサンタンガムなどが挙げられる。
好ましい増粘剤としては、分散性や経時安定性の点から、合成スメクタイトの使用が望ましい。
【００１６】
これらの増粘剤の含有量は、水性美爪料組成物全量に対して、水性美爪料組成物全量に対して、固形分で０．００１〜２％、好ましくは、０．０１〜１％含有することが望ましい。
この含有量が０．００１％未満では、必要な粘性が付かず、一方、２％超過では粘性が付きすぎるため、使用性が悪くなってしまう。
【００１７】
本発明に用いる体質材は、立体形状を維持させる目的で含有するものである。
用いることができる体質材としては、例えば、アクリル樹脂パウダー、ウレタン樹脂パウダーなどの樹脂粉末やシリカ、タルク、カオリン、マイカ、合成マイカ、セリサイト、炭酸マグネシウム、炭酸カルシウム、セルロースビーズなどの少なくとも１種が挙げられる。
具体的なアクリル樹脂パウダーとしては、ＭＰ−２２００（綜研化学社製）、マツモトマイクロスフェアーＭ−１００，Ｍ１０１（松本油脂製薬社製）、シリカとしてはアエロジル２００，３８０（日本アエロジル社製）、マイカとしてはRona  Flairica-M（メルク社製）などの少なくとも１種が挙げられる。
好ましい体質材としては、樹脂エマルションとの相性の点から、アクリル樹脂パウダーの使用が望ましい。
【００１８】
これらの体質材は、水性美爪料組成物中に７体積％以上、好ましくは、７〜４５体積％、更に好ましくは、８〜４０体積％、特に、１０〜３０体積％含有されることが望ましい。
この体質材が７体積％未満では、立体形状の維持が困難となり、一方、４５体積％超過では体質材量が多すぎて流動性がなくなってしまい、好ましくない。
なお、本発明（後述する実施例等を含む）において、「体積％」とは、化粧料全体の体積のうち体質剤の占める割合を意味する。
【００１９】
本発明の水性美爪料組成物は、上記各成分を含有するものであるが、立体的な色模様や色形状を施すために、必要に応じて、着色剤を適宜量含有することができる。
用いることができる着色剤としては、化粧品に一般的に用いられる有機顔料や無機顔料、パール顔料、その他光輝性顔料を用いることができる。
有機顔料としては、青色１号Ａｌレーキ、赤色２０２号、赤色２２６号、２２８号、青色４０４号、赤色２２０号、黄色４０１号、黄色２０５号、青色２０１号、青色２０４号、黄色４号Ａｌレーキ、黄色２０３号Ａｌレーキ、赤色１０４号Ａｌレーキなど、無機顔料としては、コンジョウ、ベンガラ、黄酸化鉄、黒酸化鉄、酸化チタンなど、パール顔料としては、マイカ、雲母チタン、カルミン被膜雲母チタン、カルミン・紺青被膜雲母チタン、黒酸化鉄被膜雲母チタン、黒酸化鉄・カルミン被膜雲母チタン、黒酸化鉄・紺青被膜雲母チタン、青被膜雲母チタン、ベンガラ被膜雲母、ベンガラ被膜雲母チタン、ベンガラ・カルミン被膜雲母チタン、ベンガラ・黒酸化鉄被膜雲母チタン、ベンガラ・紺青被膜雲母チタン、ベンガラ・黒酸化鉄・紺青被膜雲母チタンなどを挙げることができる。
【００２０】
また、本発明の水性美爪料組成物には、残部として水（精製水、蒸留水、イオン交換水、純水など）を含有することができ、更に、乾燥性の調整の目的で水溶性の有機溶剤、その他の任意成分、例えば、樹脂エマルション〔（アクリレーツ／アクリル酸エチルヘキシル）コポリマー〕などを用いることができる。
用いることができる有機溶剤としては、例えば、エタノール、フェノキシエタノール、イソプロパノールなどのアルコール類、１，３−ブチレングリコールなどのグリコール類などが挙げられる。
これらの有機溶剤は、好適な乾燥性を得るために、水性美爪料組成物全量に対して、０〜２０％含有、好ましくは、０．１〜２０％とすることが望ましい。
【００２１】
更に、本発明の水性美爪料組成物には、上記アクリル樹脂エマルションの成膜性向上の目的で成膜助剤を用いることができる。
用いることができる成膜助剤としては、例えば、ジエトキシジグリコール、ジエチレングリコールジエチルエーテル、炭酸プロピレン、ジエチレングリコールモノブチルエーテル、プロピレングリコールモノメチルエーテル（ＰＧＭ）、ジエチレングリコールモノエチルエーテルなどの少なくとも１種が挙げられる。
これらの成膜助剤は、アクリル樹脂エマルションの成膜性を更に向上させる点から、水性美爪料組成物全量に対して、０〜１０％含有、好ましくは、０．１〜１０％とすることが望ましい。
【００２２】
本発明の水性美爪料組成物は、立体形状の形成の点から、２５℃における、ずり速度３．８３(ｓ−１)の粘度が、１０００〜２００００(ｍＰａ・ｓ)、更に好ましくは、３０００〜７０００(ｍＰａ・ｓ)であることが望ましい。
この粘度が、１０００(ｍＰａ・ｓ)未満では、化粧料が流れ、潰れてしまうことがあり、一方、２００００(ｍＰａ・ｓ)超過では、糸引きや立体形状に角ができることがある。
なお、上記粘度範囲の調整は、用いるアクリル樹脂エマルション、増粘剤、体質材及び水などを好適に組み合わせ、上記含有量の範囲で効果的に組み合わせることにより行うことができる。
【００２３】
本発明の水性美爪料組成物は、常法により調製することができ、塗布具などに充填して、爪などに塗布される。
用いることができる塗布具としては、適量となる水性美爪料組成物を任意の形状・文字として爪などに塗布できるものであれば、特に限定されず、例えば、先端にパイプのような吐出口を備えたボトル容器やチューブ容器に充填した塗布具などを挙げることができる。
【００２４】
具体的には、任意の形状、図柄を塗布するためには、図１及び図２に示す、塗布具１、または、図３〜図５に示す、細線描画に好適な塗布具２などを挙げることができる。
図１及び図２に示す塗布具１は、本体２内部に収容された本発明の水性美爪料組成物（以下、単に「塗布液」という）を手動式の液押圧機構を具備し、液押圧機構の押圧により塗布液を弁機構８を介して塗布体１０へと供給するものである。
この塗布具１は、主要部材として、図１に示すように、外筒である本体２、先軸３、液押圧機構、キャップ７、及び弁機構８を有してなる。本体２は、フレキシブルな可撓性構造となっており、塗布液の貯留タンク（塗布液収容空間）５となっている。
また、キャップ７は、二重キャップで形成され、より気密に先軸３の構造部を保護している。また、塗布体１０の弁機構８は、図２で示す、機構となっている。
【００２５】
塗布具１の塗布体１０は、弾性材からなり、また塗布体１０は、本体２内と外部に通じる連通路２４が形成されて常態（塗布液を加圧していない状態）において連通路２４は閉止し、且つ塗布液が液押圧機構によって加圧された際に、連通路２４が弾性変形して開放しうる弁機構８を有し、塗布体１０の塗布部分１０ａは弁機構８の連通路２４の吐出口２４ａから更に先端へ突出して設けられている。
【００２６】
本体２は、概略一端が封止された中空筒状を呈し、その先端部に小径部２ａが形成され、その小径部に着脱可能にキャップ７が着脱自在に嵌合される。
本体２の小径部２ａの開口内には、先軸３の基端が液密に嵌着され、本体２の後端には手動式の液押圧機構が配されている。
【００２７】
図２に示すように、先軸３は、先端に向かうに従って縮径する先細り形状の筒体構造を呈して形成され、その前後に解放した内部空間に塗布体１０をその先端部を突出させた状態で収容し、かつ、収容状態で本体２に固定されている。塗布体１０は、後述するように、先方になるほど平たく細くなる形状を呈している。
先軸３の後方部外周には、環状の嵌合凹部３ａが形成されている。嵌合凹部３ａは本体２における小径部２ａの内面に形成された環状の嵌合凸部（図示せず）に圧入嵌合し、先軸３が本体２から抜脱することを防止している。
また、先軸３の外周部には鍔部３ｂが形成され、鍔部３ｂが小径部の前端面に当接している。この先軸３の内面には、軸方向に延出するリブ３ｃが内周面の等間隔に複数本形成され、このリブ３ｃの後端面とパイプ継手１２の前端面とによって塗布体１０後端部の拡径したフランジ状部分を挟み付けて、塗布体１０を先軸３内で挟持・固定するようになっている。
【００２８】
塗布体１０は、弾性体からなり、パイプ継手１２及び塗布液供給パイプ１３に支持される。塗布液供給パイプ１３はパイプ継手１２の中央の貫通孔１２ａに嵌挿固定されると共に、塗布体１０に設けた孔部１０ｂの後端部から孔部の大径である中間部（先軸３の先端部）まで挿入され、液漏れ抑制機構を兼ねる。
塗布体１０は、両面がテーパ部２１、２２で、偏平な先細り形状となっている。上面のテーパ部２１に段差が形成され、その肩部２３には弁機構８が設けられる。塗布体１０の塗布部分１０ａは手動式弁機構から更に先端に向けて形成されている。
【００２９】
弁機構は、肩部２３にスリット状に形成された連通路２４と、塗布部分１０ａの弾性変形とを利用した簡単な機構となっている。連通路２４は塗布体１０の孔部１０ｂと連通され、常態においては塗布液が外部に流れないようにその弾性力で閉止される一方、液押圧機構によって塗布液が加圧された際に、弾性変形により開放される。
【００３０】
この塗布具１では、塗布体１０は全体が弾性体であっても良く、また、塗布部分１０ａのみが弾性体から構成されていても良い。塗布部分１０ａの材質としては弾性材からなり、ゴム、エラストマー等の弾性材を挙げることができる。また塗布部分１０ａの材質は、液密性のある限り、例えば、連続起泡を有しない弾性体であれば何ら問題なく使用することができる。
例えば、（１）ゴムとしては、ＮＢＲ、シリコーンゴム、ＥＰＤＭ、フロロシリコーンゴム、フッ素ゴム、ウレタンゴム、天然ゴム、クロロブレンゴム、ブタジエンゴム、プチルゴム等がある。（２）エラストマーとしては、スチレン系エラストマー、塩化ビニル系エラストマー、オレフィン系エラストマー、ポリエステル系エラストマー、ポリアミド系エラストマー、ウレタン系エラストマー等がある。（３）独立気泡体としては、ポリエチレンフォーム、塩ビフォーム、ポリスチレンフォーム等であるある。
【００３１】
図２に示すように、塗布部分１０ａは、段差形成された肩部２３から更に延在する部分であり、平面部２５として形成され、平面部２５には粗面部２６が形成される。連通路２４の吐出口２４ａから吐出した塗布液は、一旦、平面部２５の粗面部２６に一時保持される。
このように構成された塗布具１にあっては、その常態において、塗布液は、本体２内、先軸３のパイプ継手１２内、塗布液供給パイプ１３内、及び塗布体１０の孔部１０ｂに充填されている。塗布液は、連通路２４が閉止状態にあるため外気に触れることがない。また、使用時にあっては、本体２を指などで軽く押圧することによる手動式液押圧機構により本体２内で塗布液が加圧される。塗布液の加圧によって弁機構８の連通路２４が弾性力に抗して開放される。これにより、塗布液は所定量吐出され、塗布液がほぼ大気圧に戻ることにより連通路２４が閉止する。
【００３２】
吐出された塗布液は、若干飛び出したとしても、先端に延在する平面部２５の粗面部２６に一時的に保持され、皮膚などの軟質な被塗布面へと誘導され塗布される。塗布終了後、平面部２５に溜まる塗布液はティッシュペーパーやウエス等で容易に拭き取られる。
非使用時にあっては、弁機構８が常態において菌類などの侵入を防止する。一方、加圧された際には、閉止していた連通路２４が弾性変形して開放され、その吐出口２４ａより塗布液が吐出してスムースに使用に供することができる。また、連通路２４の吐出口２４ａに、吐出した塗布液を一時保持する平面部（液保持部）２５を塗布部分１０ａに設けることによって、塗布液の急激な飛び出し等に対してボタ落ちを防止することができる。
以上のことから、使用後に外気に触れる塗布液は吐出口２４ａからの塗布部分１０ａに限られ、これらは容易に除去できることから、本発明の好適な粘度範囲の塗布液であっても、簡便に塗布し得るだけでなく、外気や外部からの微生物汚染等から内蔵する塗布液を十分に保護することができる。
【００３３】
このような手動式の液押圧機構を備えた塗布具１では、本体２を指などで軽く押圧することによって、塗布液が本体２内で加圧され、塗布液はスリット状の連通路２４を変形させて平面部（一時液保持部）２５に吐出される。また、本体２を多少過剰に押圧しても平面部２５が在ることにより、液が一時保持されるのでボタ落ちなどが回避される。また、押圧後に押圧を解除することによって塗布液が減圧する液減圧機構を構成し、連通路２の弁機構８を強制的に閉止するようになっている。
【００３４】
次に、図３〜図５に示す塗布具２も、図３（ｃ）に示すように、本体２、先軸３、キャップ７からなり、形状は異なるが、本体２の内部に収容された内容液が、塗布具１と同様に手動式の液押圧機構の押圧により、先軸３の先端の塗布体に供給されるものである。塗布具１と異なり、塗布体先端は、細線描画に適した形状を具備している。キャップ７は本体２栓体のねじ部分と螺合により着脱可能で、非使用時に塗布液の乾燥を防止し、塗布具先端を保護する。
【００３５】
本発明では、使用者は、例えば、上記塗布具１又は２の塗布先から本発明の水性美爪料組成物を爪などに任意の形状（図柄等）・文字を描画すれば、１液で自由に立体的な模様や形状を作ることができ、その形状が乾燥後も持続し、簡単にネイルアート等を楽しむことができる水性美爪料組成物が得られるものとなる。
【実施例】
【００３６】
次に、実施例により、本発明を更に詳述するが、本発明は下記実施例等により限定されるものではない。
【００３７】
〔実施例１〜１２及び比較例１〜３〕
下記表１に示す配合処方（全量１００％）で、遊星式攪拌装置、プラネタリーミキサー、ホモミキサーあるいはディスパーで混合分散して、各水性美爪料組成物を調製した。
上記で得られた実施例１〜１２及び比較例１〜３の各水性美爪料組成物について、下記方法により、ずり速度３．８３（ｓ−１）における２５℃の各粘度、成形性、立体形状維持性、乾燥性及び経時安定性について評価した。
これらの結果を下記表１に示す。
【００３８】
〔粘度の測定方法〕
得られた各水性美爪料組成物について、温度２５℃で、コーンプレート型粘度計（ＴＶ−３０型粘度計のうち、ＥＨＤ型粘度計、標準コーンプレート、トキメック社製）を用いて所定のずり速度における粘度を測定した。
【００３９】
（成形性の評価方法）
各水性美爪料組成物約０．５μＬを、ガラス板上に、一般的なネイルエナメルを塗布して乾燥させた膜（以下、マニキュア塗膜）に置き、形状の成形しやすさを下記評価基準で評価した。
評価基準：
○：球状、半球状の液滴を形成。
△：立体形状を形成するが、半球状よりつぶれる、または球状にならず角が立つ。
×：立体形状を形成できない。
【００４０】
（立体形状維持性の評価方法）
各水性美爪料組成物約０．５μＬをマニキュア塗膜に置き、塗膜からの高さを測定し、１０分後に再度塗膜からの高さを測定し、初期状態と比べて下記評価基準で評価した。
評価基準：
○：１０分後の高さが初期の８０％以上
△：１０分後の高さが初期の７０〜７９％
×：１０分後の高さが初期の６９％以下
【００４１】
（乾燥性の評価方法）
各水性美爪料組成物約０．５μＬをマニキュア塗膜に置き、指触乾燥速度を評価、具体的には、触っても液が指に付かず、軽い力では潰れないようになる時間を確認し、下記評価基準で評価した。
評価基準：
○：５分以内
△：５〜１０分
×：１０分以上
【００４２】
（経時安定性の評価方法）
各水性美爪料組成物を５０℃の恒温槽に１ヶ月保管したときの粘度値を測定し、下記評価基準で評価した。
評価基準：
○：製造直後の粘度値（初期値）とほぼ変わらず、安定。
△：製造直後の粘度値（初期値）と若干の増減はあるが、使用性には影響しない。
×：製造直後の粘度値（初期値）と激しく増粘または減粘し、初期とは使用性が大きく異なる。
【００４３】
【表１】
2014074023.tif 000003
【００４４】
上記表１中の＊１〜＊５は、以下のとおりである。
＊１：コープケミカル社製、ルーセンタイトＳＷＮ
＊２：ガラス転移温度（Ｔｇ）８０℃、アクリル酸アルキル・スチレン共重合体エマルション、固形分４０％
＊３：大東化成社製、ダイトゾール４０００ＳＪＴ、アクリレーツ／アクリル酸エチルヘキシル）コポリマー
＊４：綜研化学社製、ＭＰ２２００、アクリル樹脂パウダー
＊５：メルク社製
【００４５】
上記表１の結果から明らかなように、本発明の実施例１〜１２は、本発明の範囲外となる比較例１〜３に較べ、成形性、立体形状維持性、乾燥性及び経時安定性に優れた水性美爪料組成物であることが判明した。
比較例を個別的に見ると、比較例１は、アクリル樹脂エマルションを含有しない場合であり、比較例２は、体質材を含有しない場合であり、比較例３は増粘剤を含有しない場合であり、これらの場合は、本発明の効果を発揮できないことが判った。
【産業上の利用可能性】
【００４６】
爪などに１液で自由に立体的な模様や形状を作ることができる好適な水性美爪料組成物が得られる。
【符号の説明】
【００４７】
１  塗布具
２  本体
３  先軸
７  キャップ
８  弁機構
１０  塗布体
【図１】
2014074023.tif 000004
【図２】
2014074023.tif 000005
【図３】
2014074023.tif 000006
【図４】
2014074023.tif 000007
【図５】
2014074023.tif 000008